(57)【要約】      （修正有）【課題】防火断熱、防水耐湿、耐受熱膨張、耐冷却収縮変形、耐折曲げ、耐衝撃等特性を具える板の構造を提供する。【解決手段】主として菱マグネシウム重合物と炭化珪素の組成物から構成された主体板１０を備え、その板の構造は防火断熱、防水耐湿、耐受熱膨張、耐冷却収縮変形、耐折曲げ、耐衝撃等特性を具える。この他に、主体板に石綿またはホルムアルデヒド成分を含まないので環境保全の要求にも適合する。さらに、主体板１０が破棄された場合は、土壌中で自然分解されるので、土壌汚染等の自然環境に対して悪影響を引き起こさない。【選択図】図３
0003156500.tif 000002
【実用新案登録請求の範囲】
【請求項１】
環境保全及び防火機能を具える板の構造であって、
前記板は主として菱マグネシウム重合物と炭化珪素の組成物から構成された主体板と、該主体板の表面に結合された表層構造とからなり、
前記表層構造は石材板、木材板、竹板、ベニヤ板、ＰＶＣ板、合成板または人造木板のなかから選択されたものであることを特徴とする環境保全及び防火機能を具える板の構造。
【請求項２】
前記表層構造の表面にはプラスチック膜、ペンキ層、及び薄い木皮のなかから択一したものを備えることを特徴とする請求項１記載の環境保全及び防火機能を具える板の構造。
【請求項３】
前記主体板の底部は粘着層をもって耐震クッション可能な基敷が貼り付けられ、基敷の材料はエチレン−酢酸ビニールの共重合物（ＥＶＡ）、不織布から作られるものを特徴とする請求項１記載の環境保全及び防火機能を具える板の構造。
【考案の詳細な説明】
【技術分野】
【０００１】
本考案は建築物または家具の装飾用板に関し、更に詳しく言えば、それは菱マグネシウム（ｍａｇｎｅｓｉｕｍ）重合物と炭化珪素の組成物を主要材料とした板の構造で、その板の構造は防火断熱、防水耐湿、耐受熱膨張、耐冷却収縮変形、耐折曲げ、耐衝撃等特性を具えた環境保全及び防火機能を具える板の構造に関するものである。
【背景技術】
【０００２】
防火機能を具える複合式板材は装飾板、防火層、及び基板を重ねる順番によって結合してなる。装飾板は最も上の層に位置し、防水、耐磨耗の作用を具えるので、メラミン（ｍｅｌａｍｉｎｅ）板、塗装色料板、木芯板、アクリル（ａｃｒｙｌ）板、プラスチック（ｐｌａｓｔｉｃ）板、樹脂板、原木板、またはベニヤ（ｖｅｎｅｅｒ）板を選択使用することができる。
防火層は阻燃作用を具えるので、防火液を含浸した印刷紙を重ねまたは紡績布料を重ねてなる。基板は基礎として用いられ、木芯板、アクリル板、樹脂板、プラスチック板、原木板、またはベニヤ板を選択使用することができる。この従来技術の長所は紙層または紡績布料に防火液を含浸し、かつ複合板の中間層として防火の効果を達成する。
ところが、装飾板と基板にアクリル板または類似した材料を選択使用すると、製造過程に於いて毒性物質や有害汚染物を釈放し、人々の健康に影響し、または環境保全の問題が発生する。
紙層または紡績布料を主とした防火層を複合材料の中間層にすると、その複合材料の構造強度を低減し、耐変形、防水耐湿、耐折曲げ、耐衝撃等機能を悪くする恐れがあるので、その複合材料は室内装飾または家具表面の装飾だけに適用しているが、建築物の間仕切り、壁面または床面の取り付け修理に適用し難くなる。
【考案の概要】
【考案が解決しようとする課題】
【０００３】
本考案は伝統的防火板の構造強度の不足及び環境保全に不充分な問題を解決するものである。
【課題を解決するための手段】
【０００４】
本考案は環境保全及び防火機能を具える板の構造で、それは主として菱マグネシウム重合物と炭化珪素の組成物から構成された主体板で、粘着手段、熱転写またはペンキ（ｐｅｋ）等方式によって前記主体板の表面に結合する表層構造、及び主体板の下表面に施す粘着層を含む。
【０００５】
[作用]
主体板は以下の特性を備える。
主体板は防火阻燃、厚さ５ｍｍの主体板の耐火温度は６００〜８００℃で、導熱係数は０．３ｗ／ｍｋ以下である。
【０００６】
主体板の防湿と耐乾燥収縮変形、主体板の乾燥収縮率は≦０．３％、湿膨張率は≦０．６％である。
【０００７】
主体板の断熱、主体板の熱阻隔は１．１４ｍ2ｋ／ｗである。
【０００８】
主体板の耐折曲げ及び耐衝撃、主体板の耐折曲げ強度は≧１０Ｍｐａ、耐衝撃強度は≧２Ｋｊ／ｍ2である。
【０００９】
主体板の断音、厚さ９５ｍｍの主体板から構成される断音壁は四層の１２ｍｍ石膏板構造からなる１２３ｍｍ壁の断音標準に達し、１５０ｍｍの普通実心壁の断音効果に相当する。
【００１０】
主体板は質が軽くて強度が高く、損害率が低い、単位重さは約７００〜１５００ｋｇ／ｍ3で、普通の実心粘土壁の重さの約十分の一であり、かつ耐衝撃強度は同じ厚さの石膏板壁の２〜３倍である。
【００１１】
主体板は切断、鋸ぎる、かんな等方式によって適当な寸法や面積にして使用される。板の構造は柔らかいが靭性があって弾性があり、少々の曲げによって各種造形にすることができる。貼り付け、釘付け等方式によって建築物の壁面、床面、仕切り板、装飾構造等の表面または家具の表面に結合することができる。
【考案の効果】
【００１２】
本考案は以下の効果を得ることができる。
実心の主体板の単位重量は約７００〜１５００ｋｇ／ｍ3、耐折曲げ強度は≧１０Ｍｐａ、耐衝撃強度は≧２Ｋｊ／ｍ2、乾燥収縮率は≦０．３％、湿膨張率は≦０．６％、塩素イオン（ｉｏｎ）含有量は≦１０％であり、厚さ５ｍｍの主体板の耐火温度は６００〜８００℃で、導熱係数は０．３ｗ／ｍｋ以下であるから、国家標準Ａ級の耐火標準に符合するものである。
主体板には良好な防火阻燃、防水耐湿、断熱、耐折曲げ及び耐衝撃、断音、柔軟弾性、及び構造強度を備えている。
この他に、主体板に石綿またはホルムアルデヒド成分を含まないので環境保全の要求にも適合する。
さらに、主体板１０が廃棄された場合は、土壌中で自然分解されるので、土壌汚染等の自然環境に対して悪影響を引き起こさない。
実心の板状主体板の表面はサンドブラスト、又は研磨等の手順によって滑らかにすることができる。主体板はセルフタッピンねじ、釘等固定部材を用いて実体の面、骨組みまたはセメントの面に固定することができる。
【図面の簡単な説明】
【００１３】
【図１】本考案に係る主体板の局部的立体外観図である。
【図２】本考案に係る主体板の局部的立体断面図である。
【図３】図１に描いた主体板と表層構造と粘着層から構成された板の構造の立体分解図である。
【図４】図３に示す板の構造の局部的組み合わせ外観図である。
【図５】図３に示す板の構造の組み合わせ断面図である。
【図６】主体板の表層構造の表面にプラスチック膜または薄い木皮を貼り付けた断面意表図である。
【図７】主体板の底面に基敷を結合した断面意表図である。
【考案を実施するための形態】
【００１４】
図１と図２に本考案の環境保全及び防火機能を具える板の構造を示す。
本考案に係る環境保全及び防火機能を具える板の構造は、主として菱マグネシウム重合物と炭化珪素の組成物から構成された主体板１０を含む。
前記主体板１０を構成する其の他充填物は木屑、ガラス（ｇｌａｓｓ）繊維の網布（白金紗とも称す）及び結晶水を含み、並びに需要によって色料を添加する。
菱マグネシウム重合物は塩化マグネシウム、酸化マグネシウム及び硫酸マグネシウムから構成される。
前記主体板１０を構成する各成分の重量比は菱マグネシウム重合物３７％〜４７％、炭化珪素１１％〜２１％、木屑３１％〜４１％、結晶水５％〜８％で、ガラス繊維の網布の使用量は１２７ｇ／ｍである。
色料は需要によって適量添加する。前記菱マグネシウム重合物、炭化珪素、木屑及び結晶水を均一に混合し、更にガラス繊維の網布と結合させ、一般常温状態に約７〜３０日間保存すれば、実体板状の主体板１０に凝固される。
【００１５】
図３から図５に示すように、粘着手段、熱転写またはペンキ等方式によって主体板１０の一表面に表層構造１１を結合してもよい。
表層構造１１は石材板、木材板、竹板、ベニヤ板、ＰＶＣ（ＰＥＴまたはＰＰ）板、合成板または人造木皮（板）から選択される。
主体板１０の裏側には粘着層１２を具え、それによって使用者は複合板を実体の面に粘着固定することができる。
【００１６】
図６に示すように、表層構造１１が薄い木材板、薄い竹板またはベニヤ板である場合、表層に一層のペンキを施して表面の光沢性または表層構造１１の色彩を増やしてもよい。薄い木皮１７を表層構造１１の表面に施すこともでき、板の構造に木地まねまたは石紋まねの表面を具えるようにする。前記薄い木皮１７はプラスチック膜で取り替わってもよく、プラスチック膜は貼り付けまたは熱転写の手段によって表層構造１１の表面に結合する。貼り付けられたプラスチック膜は表層構造１１を各種材質の紋筋に表現し、プラスチック膜はＰＶＣ、ＰＵ、ＰＥＴ、ＰＰ、ＰＥ、ＰＶＣ等材料から製造される。
【００１７】
図７に示すように、本考案の板の構造は主体板１０の下表面に基敷１３が設けられる。
主体板１０と表層構造１１は前例に述べたとおりである。
基敷１３は例えばＥＶＡ（エチレン（ｅｔｈｙｌｅｎｅ）−酢酸ビニール（ｖｉｎｙｌ）の共重合物）の耐震クッション（ｃｕｓｈｉｏｎ）材から作られた薄い敷物でもよい。基敷１３は不織布から作られた薄い敷物でもよい。基敷１３は板の構造をより耐震効果があるようにするので、建築物の床面等踏まれる場所に適用する。
基敷１３の裏面に乾かない接着材１４を施し、板の構造を予定個所の表面に貼り付けば、同じく施工が簡単便利、時間節減、堅固に貼り付け、一般使用者のＤＩＹ施工に適合する機能を具える。
【００１８】
実心の主体板１０の単位重量は約７００〜１５００ｋｇ／ｍ3、耐折曲げ強度は≧１０Ｍｐａ、耐衝撃強度は≧２Ｋｊ／m2、乾燥収縮率は≦０．３％、湿膨張率は≦０．６％、塩素イオン（ｉｏｎ）含有量は≦１０％であり、厚さ５ｍｍの主体板の耐火温度は６００〜８００℃で、導熱係数は０．３ｗ／ｍｋ以下であり、国家標準Ａ級耐火標準に符合する。以上の実験データ（ｄａｔａ）に基づき、前記主体板１０には良好な防火阻燃、防水耐湿、断熱、耐折曲げ及び耐衝撃、断音、柔軟弾性、及び構造強度を具える。
このほか、主体板１０に石綿またはホルムアルデヒド（ｆｏｒｍａｌｄｅｈｙｄｅ）成分を採用していない材料は環境保全の要求に符合する。尚且つ実験からわかるように、主体板１０が廃棄された後は土壌中に自然分解され、かつ土壌に対して破壊を起こさない。
【００１９】
実心の板状主体板１０の表面はサンドブラスト（ｓａｎｄｂｌａｓｔ）または研磨等手順によって滑らかにすることができる。主体板はセルフタッピン（ｓｅｌｆ  ｔａｐｐｉｎｇ）ねじ、釘等固定部材を用いて実体の面、骨組みまたはセメント（ｃｅｍｅｎｔ）の面に固定することができる。
【符号の説明】
【００２０】
１０      主体板
１１      表層構造
１２      粘着層
１３      基敷
１４      乾かない接着剤
１７      薄い木皮
【図１】
0003156500.tif 000003
【図２】
0003156500.tif 000004
【図３】
0003156500.tif 000005
【図４】
0003156500.tif 000006
【図５】
0003156500.tif 000007
【図６】
0003156500.tif 000008
【図７】
0003156500.tif 000009